БЕТОННАЯ СМЕСЬ
CONCRETE MIXTURE

Изобретение относится к промышленности строительных материалов, в частности к производству бетонных стеновых блоков.
Известна бетонная смесь, содержащая, мас.ч.: портландцемент 1,0; золошлаковый наполнитель 3,6-9,7; крошку газонаполненной пластмассы (пенополиэтилена) с размером частиц до 10 мм 0,024-0,009; воду 0,6-1,1 [1].
Задача изобретения состоит в повышении морозостойкости бетона.
Технический результат достигается тем, что бетонная смесь, содержащая портландцемент, золошлаковый наполнитель, воду, дополнительно включает молотый до полного прохождения через сетку 014 дунит, гипсовое вяжущее марок Г-2-Г-5 и суперпластификатор С-3 при следующем соотношении компонентов, мас.%: портландцемент 25,0-27,0; золошлаковый наполнитель 27,8-32,0; молотый до полного прохождения через сетку 014 дунит 17,0-21,0; гипсовое вяжущее марок Г-2-Г-5 0,2-0,3; суперпластификатор С-3 0,7-0,9; вода 23,0-25,0.
Составы бетонной смеси приведены в таблице.
Таблица
Компоненты
Содержание, мас.%:
состав №1
состав №2
состав №3
Портландцемент
25,0
26,0
27,0
Золошлаковый наполнитель
32,0
30,0
27,8
Молотый до полного прохождения через сетку 014 дунит
17,0
19,0
21,0
Гипсовое вяжущее марок Г-2-Г-5
0,3
0,2
0,3
Суперпластификатор С-3
0,7
0,8
0,9
Вода
25,0
24,0
23,0
Морозостойкость, циклы
45-50
45-50
45-50
2
2
3
2
3
2
2
3
Золошлаковый наполнитель характеризуется химическим составом, мас.%: SiO 40,7; AlO 15,8; FeO 13,5; CaO 8,9; MgO 4,3; NaO+KO 3,8; SO 1,4; п.п.п. 8,5. Гранулометрический состав золошлакового наполнителя следующий, мас.%: частицы крупнее 0,63 мм, но мельче 1 мм - 0,2; крупнее 0,315 мм, но мельче 0,63 мм - 4,8; крупнее 0,14 мм, но мельче 0,315 мм - 62; мельче 0,14 мм - 33.
Дня приготовления бетонной смеси подготавливают сырьевые компоненты: портландцемент, золошлаковый наполнитель, молотый до полного прохождения через сетку 014 дунит, гипсовое вяжущее марок Г-2-Г-5, суперпластификатор С-3, воду. Золошлаковый наполнитель смешивают с портландцементом, молотым дунитом, гипсовым вяжущим, добавляют воду и суперпластификатор С-3 и вновь смешивают. Полученную бетонную смесь укладывают в металлические (предварительно смазанные машинным маслом) формы и подают на тепловлажностную обработку. Затем изделия извлекают из форм и транспортируют на склад готовой продукции.
Изделия, полученные из бетонной смеси, могут быть использованы при возведении складских помещений, гаражей, ограждений и другого.
Источники информации
1. Патент №2083523 РФ, С04В 28/04, 1997.